【手続補正書】
【提出日】令和1年6月13日(2019.6.13)
【手続補正１】
【補正対象書類名】明細書
【補正対象項目名】００３９
【補正方法】変更
【補正の内容】
【００３９】
図２〜６は、記載した実施形態に従うリチウムイオン電池が、安定したサイクリングで２Ｖを超える高い放電電圧を発揮することができることを示している。
本発明に関連する発明の実施態様の一部を以下に示す。
［態様１］
リチウムイオン二次電池用の水性電解液であって、
水；
直鎖エーテル及び環状エーテルのうちの少なくとも１種；及び
式（Ｉ）：
Ｒ−ＳＯ２−              （Ｉ）
（式中、Ｒは炭素数１〜５のペルフルオロアルキル基である）
のフルオロアルキルスルホニル基を含むアニオンのリチウム塩；
を含むリチウムイオン二次電池用の水性電解液。
［態様２］
式（Ｉ）のフルオロアルキルスルホニル基を含むアニオンの前記リチウム塩が、リチウムビス（トリフルオロメチル−スルホニル）イミド（ＬｉＴＦＳＩ）、リチウムビス（ペンタフルオロエチル−スルホニル）イミド（ＬｉＢＥＴＩ）、リチウムビス（フルオロメチルスルホニル）イミド（ＬｉＦＳＩ）及びリチウムトリフルオロメチルスルホネート（ＬｉＴＦＳ）からなる群から選ばれた少なくとも１種の塩である、上記態様１に記載のリチウム二次電池用の水性電解液。
［態様３］
直鎖エーテル及び環状エーテルのうちの前記少なくとも１種が、ジメトキシエタン（ＤＭＥ，グライム）、ジエチレングリコールジメチルエーテル（ジグライム）、トリエチレングリコールジメチルエーテル（トリグライム）、テトラエチレングリコールジメチルエーテル（テトラグライム）、ポリエチレングリコールジメチルエーテル（ＰＥＧ）及びテトラヒドロフラン（ＴＨＦ）からなる群から選ばれる、上記態様１に記載のリチウム二次電池用の水性電解液。
［態様４］
エーテル（Ｙ）及び水（Ｚ）とＬｉ塩（Ｘ）の相対モル比が下記式：
Ｙ／Ｘが１／１０〜５０／１であり；及び
Ｚ／Ｘが１／１０〜５／１である；
を満たす、上記態様１に記載のリチウム二次電池用の水性電解液。
［態様５］
式（Ｉ）のフルオロアルキルスルホニル基を含むアニオンの前記リチウム塩の濃度が２Ｍ〜２０Ｍである、上記態様１に記載のリチウム二次電池用の水性電解液。
［態様６］
リチウムイオン電池であって、
リチウムイオンのインターカレーション及びデインターカレーションが可能なアノード；
リチウムイオンのインターカレーション及びデインターカレーションが可能なカソード；及び
前記アノード及びカソードに接触している水性電解液；
を含み、前記水性電解液が、
水；
直鎖エーテル及び環状エーテルのうちの少なくとも１種；及び
式（Ｉ）：
Ｒ−ＳＯ２−              （Ｉ）
（式中、Ｒは炭素数１〜５のペルフルオロアルキル基である）
のフルオロアルキルスルホニル基を含むアニオンのリチウム塩；
を含む、リチウムイオン電池。
［態様７］
式（Ｉ）のフルオロアルキルスルホニル基を含むアニオンの前記リチウム塩が、リチウムビス（トリフルオロメチル−スルホニル）イミド（ＬｉＴＦＳＩ）、リチウムビス（ペンタフルオロエチル−スルホニル）イミド（ＬｉＢＥＴＩ）、リチウムビス（フルオロメチルスルホニル）イミド（ＬｉＦＳＩ）及びリチウムトリフルオロメチルスルホネート（ＬｉＴＦＳ）からなる群から選ばれた少なくとも１種の塩である、上記態様６に記載のリチウムイオン電池。
［態様８］
直鎖エーテル及び環状エーテルのうちの前記少なくとも１種が、ジメトキシエタン（ＤＭＥ，グライム）、ジエチレングリコールジメチルエーテル（ジグライム）、トリエチレングリコールジメチルエーテル（トリグライム）、テトラエチレングリコールジメチルエーテル（テトラグライム）、ポリエチレングリコールジメチルエーテル（ＰＥＧ）及びテトラヒドロフラン（ＴＨＦ）からなる群から選ばれる、上記態様６に記載のリチウムイオン電池。
［態様９］
エーテル（Ｙ）及び水（Ｚ）とＬｉ塩（Ｘ）の相対モル比が下記式：
Ｙ／Ｘが１／１０〜５０／１であり；及び
Ｚ／Ｘが１／１０〜５／１である；
を満たし、ただし、前記エーテルが、式：
ＣＨ３（−Ｏ−ＣＨ２−ＣＨ２−）ｎＯＣＨ３
の長鎖ポリエチレングリコールジメチルエーテル（ＰＥＧＤＭＥ）である場合には、Ｙはｎ／４として計算される、上記態様６に記載のリチウムイオン電池。
［態様１０］
式（Ｉ）のフルオロアルキルスルホニル基を含むアニオンの前記リチウム塩の濃度が２Ｍ〜２０Ｍである、上記態様６に記載のリチウムイオン電池。
［態様１１］
上記態様６に記載の電池を備えた車両。
【手続補正２】
【補正対象書類名】特許請求の範囲
【補正対象項目名】全文
【補正方法】変更
【補正の内容】
【特許請求の範囲】
【請求項１】
リチウムイオン二次電池用の水性電解液であって、
水；
直鎖エーテル及び環状エーテルのうちの少なくとも１種；及び
式（Ｉ）：
Ｒ−ＳＯ２−              （Ｉ）
（式中、Ｒは炭素数１〜５のペルフルオロアルキル基である）
のフルオロアルキルスルホニル基を含むアニオンのリチウム塩；
を含み、前記式（Ｉ）のフルオロアルキルスルホニル基を含むアニオンのリチウム塩の濃度が２Ｍ〜２０Ｍである、リチウムイオン二次電池用の水性電解液。
【請求項２】
式（Ｉ）のフルオロアルキルスルホニル基を含むアニオンの前記リチウム塩が、リチウムビス（トリフルオロメチル−スルホニル）イミド（ＬｉＴＦＳＩ）、リチウムビス（ペンタフルオロエチル−スルホニル）イミド（ＬｉＢＥＴＩ）、リチウムビス（フルオロメチルスルホニル）イミド（ＬｉＦＳＩ）及びリチウムトリフルオロメチルスルホネート（ＬｉＴＦＳ）からなる群から選ばれた少なくとも１種の塩である、請求項１に記載のリチウム二次電池用の水性電解液。
【請求項３】
直鎖エーテル及び環状エーテルのうちの前記少なくとも１種が、ジメトキシエタン（ＤＭＥ，グライム）、ジエチレングリコールジメチルエーテル（ジグライム）、トリエチレングリコールジメチルエーテル（トリグライム）、テトラエチレングリコールジメチルエーテル（テトラグライム）、ポリエチレングリコールジメチルエーテル（ＰＥＧ）及びテトラヒドロフラン（ＴＨＦ）からなる群から選ばれる、請求項１又は２に記載のリチウム二次電池用の水性電解液。
【請求項４】
エーテル（Ｙ）及び水（Ｚ）とＬｉ塩（Ｘ）の相対モル比が下記式：
Ｙ／Ｘが１／１０〜５０／１であり；及び
Ｚ／Ｘが１／１０〜５／１である；
を満たす、請求項１〜３のいずれか一項に記載のリチウム二次電池用の水性電解液。
【請求項５】
リチウムイオン電池であって、
リチウムイオンのインターカレーション及びデインターカレーションが可能なアノード；
ＬｉＭｎ２Ｏ４、ＬｉＣｏＯ２、ＬｉＦｅ（ＰＯ４）、ＬｉＭｎ１／３Ｎｉ１／３Ｃｏ１／３Ｏ２、ＬｉＮｉ０．５Ｍｎ１．５Ｏ４及びＬｉＣｏＰＯ４からなる群から選ばれた活物質を含むカソード；及び
前記アノード及びカソードに接触している水性電解液；
を含み、前記水性電解液が、
水；
直鎖エーテル及び環状エーテルのうちの少なくとも１種；及び
式（Ｉ）：
Ｒ−ＳＯ２−              （Ｉ）
（式中、Ｒは炭素数１〜５のペルフルオロアルキル基である）
のフルオロアルキルスルホニル基を含むアニオンのリチウム塩；
を含み、
エーテル（Ｙ）及び水（Ｚ）とＬｉ塩（Ｘ）の相対モル比が下記式：
Ｙ／Ｘが１／１０〜５０／１であり；及び
Ｚ／Ｘが１／１０〜５／１である；
を満たす、リチウムイオン電池。
【請求項６】
式（Ｉ）のフルオロアルキルスルホニル基を含むアニオンの前記リチウム塩が、リチウムビス（トリフルオロメチル−スルホニル）イミド（ＬｉＴＦＳＩ）、リチウムビス（ペンタフルオロエチル−スルホニル）イミド（ＬｉＢＥＴＩ）、リチウムビス（フルオロメチルスルホニル）イミド（ＬｉＦＳＩ）及びリチウムトリフルオロメチルスルホネート（ＬｉＴＦＳ）からなる群から選ばれた少なくとも１種の塩である、請求項５に記載のリチウムイオン電池。
【請求項７】
直鎖エーテル及び環状エーテルのうちの前記少なくとも１種が、ジメトキシエタン（ＤＭＥ，グライム）、ジエチレングリコールジメチルエーテル（ジグライム）、トリエチレングリコールジメチルエーテル（トリグライム）、テトラエチレングリコールジメチルエーテル（テトラグライム）、ポリエチレングリコールジメチルエーテル（ＰＥＧ）及びテトラヒドロフラン（ＴＨＦ）からなる群から選ばれる、請求項５又は６に記載のリチウムイオン電池。
【請求項８】
前記エーテルが、式：
ＣＨ３（−Ｏ−ＣＨ２−ＣＨ２−）ｎＯＣＨ３
の長鎖ポリエチレングリコールジメチルエーテル（ＰＥＧＤＭＥ）である場合には、Ｙはｎ／４として計算される、請求項５〜７のいずれか一項に記載のリチウムイオン電池。
【請求項９】
式（Ｉ）のフルオロアルキルスルホニル基を含むアニオンの前記リチウム塩の濃度が２Ｍ〜２０Ｍである、請求項５〜８のいずれか一項に記載のリチウムイオン電池。
【請求項１０】
請求項５〜９のいずれか一項に記載の電池を備えた車両。